(57)【要約】【課題】  レーザ溶接時のレーザ光の吸収率が高められると共に溶接品質が確保される継手構造及びへり継手の溶接方法を提供する。【解決手段】  へり２，３の端面２ａ，３ａ間に形成された開先４にレーザ光が照射される。従って、開先４に照射されたレーザ光が発散されずにへり継手１のレーザ光が照射された部分を昇温させるのに再利用されるため、レーザ光の吸収率を向上させることができる。また、開先４を形成する際に生じたバリ５をへり２，３の合わせ面２ｂ，３ｂ間に介在させて、該合わせ面２ｂ，３ｂ間に隙間６を形成した。従って、レーザ溶接時に蒸発したメッキ材の蒸気が合わせ面２ｂ，３ｂ間から抜け易くなり、ブローホールや合わせ面２ｂ，３ｂ間から溶融金属が飛散することによるひけの発生が防止されて溶接の品質が確保される。【選択図】  図１
2005052868.tif 000002
【特許請求の範囲】
【請求項１】
相互に接合される２つの被接合部材間の略平行に重ね合わされたへりの端面間がレーザ溶接されるへり継手の継手構造であって、各被接合部材の各へりの合わせ面の角部が塑性変形されて該合わせ面に対して斜めに形成され、該重ね合わされた前記へりの端面間に溶接方向へ延びる開先が形成されることを特徴とする継手構造。
【請求項２】
重ね合わされた前記へりの合わせ面間に各へりの合わせ面の角部を斜めに塑性変形させた際に形成されたバリが介在されて、該重ね合わされた前記へりの合わせ面間に隙間が形成されることを特徴とする請求項１に記載の継手構造。
【請求項３】
重ね合わされた前記へりの合わせ面間に形成される前記隙間が、各へりの合わせ面に対する前記バリの高さが調節されて管理されることを特徴とする請求項２に記載の継手構造。
【請求項４】
重ね合わされるへりが谷折部で谷折状に折り曲げられ、重ね合わされた各へりの前記谷折部の内側が当接されて前記へりの合わせ面間の前記バリと前記谷折部との間に前記隙間が形成されると共に該重ね合わされた前記へり間に前記谷折部を境にして前記隙間が形成された側と反対側に空間が形成されることを特徴とする請求項１〜３のいずれかに記載の継手構造。
【請求項５】
重ね合わされた前記へりの合わせ面間に前記開先から前記谷折部に亘って溶接ビードが形成されることを特徴とする請求項４に記載の継手構造。
【請求項６】
上記請求項１〜５のいずれかに記載の継手構造のへり継手をレーザ溶接するためのへり継手の溶接方法であって、相互に接合される２つの被接合部材の各へりを双方のへりが重ね合わされた時に谷折状になるように折り曲げておいて、各へりの合わせ面の角部を該合わせ面に対して斜めに塑性変形させ、各へりの外側を谷折部近傍で押圧させて双方のへりを重ね合わせ、該重ね合わされた前記へりの端面間に形成された開先にレーザ光を照射させて前記へりの合わせ面間をレーザ溶接することを特徴とするへり継手の溶接方法。
【請求項７】
重ね合わされる各へりのレーザ光照射位置よりも溶接方向手前側の前記合わせ面の角部を該合わせ面に対して斜めに塑性変形させつつ、該角部が塑性変形された双方のへりを順次重ね合わせて、該重ね合わされた前記へりの合わせ面間をレーザ溶接することを特徴とする請求項６に記載のへり継手の溶接方法。
【発明の詳細な説明】
【技術分野】
【０００１】
本発明は、継手構造及びへり継手の溶接方法に関し、特に、溶接継手としてのへり継手の継手構造及び該へり継手溶接方法に関する。
【背景技術】
【０００２】
一般に、レーザ溶接は、被接合部材に照射されたレーザ光のエネルギーに対する被接合部材に吸収されて被接合部を昇温されるエネルギーの比率、即ち、レーザ光の吸収率が問題になる。特に、CO2レーザ及びＹＡＧレーザは金属表面に対する反射率が高いため、これらレーザを照射してのレーザ溶接は、レーザ光の吸収率が低いためエネルギーの損失が大きい。例えば、鉄に対するＹＡＧレーザの反射率は約６５％になり、被接合部材の材料が鉄で、且つ照射されるレーザ光がＹＡＧレーザである場合、溶接条件により異なるが、照射される全エネルギーのうち、被接合部材に吸収されて被接合部を昇温させるのに使用されるエネルギーは、僅か３５％である。そこで、レーザ溶接では、反射によるエネルギーの損失を補うため、レーザの出力を増大させたり、溶接速度（送り速度）を低下させることが行われたが、使用電力量が増大して製造コストが嵩むといった問題、生産性が低下するといった問題が新たに生じていた。そこで、レーザ溶接においては、従来から、レーザ光の吸収率を高めるための技術が開発されている。例えば、特許文献１には、被接合部材の被接合部に所定のブリュースター角度を有する略Ｖ字状の溝を形成し、該Ｖ溝に直線偏光を出力するレーザ発振器により発振されたレーザ光を照射することにより被接合部材の被接合部を溶接して接合するレーザ溶接方法が開示されている。
【０００３】
ところで、相互に接合される２つの被接合部材間のへり（被接合部）が略平行に重ね合わされて形成されたへり継手をレーザ溶接する場合、該重ね合わされたへりの端面間にレーザ光が照射される。これにより、重ね合わされたへりの合わせ面間に溶接ビードが形成され、該重ね合わされたへりが溶接されて接合される。ここで、特に、被接合部材に亜鉛メッキ等の表面処理が施されている場合、重ね合わされたへりの合わせ面間に適正な隙間が形成されていないと、溶接時に蒸発したメッキ材の蒸気によりブローホールや合わせ面間から溶融金属が飛散することによるひけ等の溶接欠陥が生じる虞がある。そこで、特許文献２には、相互に接合されるへり（被接合部）をクランプ手段で加圧することにより弾性変形させて完全に密着させ、次に、各へりの弾性復元を利用して接合されるへり間に溶接するに向けて好適な隙間を形成し、この状態で、重ね合わされたへりにレーザ光を照射して該重ね合わされたへりを溶接しつつ、合わせ面で蒸発したメッキ材の蒸気を上記隙間で逃がすことにより、ブローホール、ひけ等の溶接欠陥が生じるのを防止したレーザ溶接方法が開示されている。しかしながら、このレーザ溶接方法では、上記隙間が、へりの成形精度、へりの重ね合わせ精度、及びクランプ手段のクランプ精度に依存されるため、当該隙間を均一に維持して溶接ビードを良好に維持するのが極めて困難である。
【特許文献１】特開平３−１３８０９１号公報（第２頁左上欄２０行目〜第２頁左下欄１行目、第１図）
【特許文献２】特開２００２−３２１０７６号公報（段落番号００１８〜００２５、第４図）
【発明の開示】
【発明が解決しようとする課題】
【０００４】
そこで本発明は、上記事情に鑑みてなされたもので、第１の目的は、レーザ溶接時のレーザ光の吸収率が高められると共に溶接品質が確保される継手構造を提供することにある。また、第２の目的は、レーザ光の吸収率が高められると共に溶接品質が確保されるへり継手の溶接方法を提供することにある。
【課題を解決するための手段】
【０００５】
上記第１の目的を達成するために、本発明のうち請求項１に記載の発明は、相互に接合される２つの被接合部材間の略平行に重ね合わされたへりの端面間がレーザ溶接されるへり継手の継手構造であって、各被接合部材の各へりの合わせ面の角部が塑性変形されて該合わせ面に対して斜めに形成され、該重ね合わされたへりの端面間に溶接方向へ延びる開先が形成されることを特徴とする。
請求項２に記載の発明は、請求項１に記載の発明において、重ね合わされたへりの合わせ面間に各へりの合わせ面の角部を斜めに塑性変形させた際に形成されたバリが介在されて、該重ね合わされたへりの合わせ面間に隙間が形成されることを特徴とする。
請求項３に記載の発明は、請求項２に記載の発明において、重ね合わされたへりの合わせ面間に形成される隙間が、各へりの合わせ面に対するバリの高さが調節されて管理されることを特徴とする。
請求項４に記載の発明は、請求項１〜３のいずれかに記載の発明において、重ね合わされるへりが谷折部で谷折状に折り曲げられ、重ね合わされた各へりの谷折部の内側が当接されてへりの合わせ面間のバリと谷折部との間に隙間が形成されると共に該重ね合わされたへり間に谷折部を境にして隙間が形成された側と反対側に空間が形成されることを特徴とする。
請求項５に記載の発明は、請求項４に記載の発明において、重ね合わされたへりの合わせ面間に開先から谷折部に亘って溶接ビードが形成されることを特徴とする。
上記第２の目的を達成するために、本発明のうち請求項６に記載の発明は、上記請求項１〜５のいずれかに記載の継手構造のへり継手をレーザ溶接するためのへり継手の溶接方法であって、相互に接合される２つの被接合部材の各へりを双方のへりが重ね合わされた時に谷折状になるように折り曲げておいて、各へりの合わせ面の角部を該合わせ面に対して斜めに塑性変形させ、各へりの外側を谷折部近傍で押圧させて双方のへりを重ね合わせ、該重ね合わされたへりの端面間に形成された開先にレーザ光を照射させてへりの合わせ面間をレーザ溶接することを特徴とする。
請求項７に記載の発明は、請求項６に記載の発明において、重ね合わされる各へりのレーザ光照射位置よりも溶接方向手前側の合わせ面の角部を該合わせ面に対して斜めに塑性変形させつつ、該角部が塑性変形された双方のへりを順次重ね合わせて、該重ね合わされたへりの合わせ面間をレーザ溶接することを特徴とする。
【０００６】
従って、請求項１に記載の発明では、開先に照射されたレーザ光が発散されずにへり継手のレーザ光が照射された部分を昇温させるのに再利用されるため、レーザ光の吸収率が向上される。
請求項２に記載の発明では、へり継手の重ね合わされたへりの端面間に開先が形成されると共に、該重ね合わされたへりの合わせ面間にバリを介在させたことによる隙間が形成される。
請求項３に記載の発明では、へりの合わせ面間に形成された隙間の間隔がバリの高さで調節される。
請求項４に記載の発明では、溶接時に蒸発したメッキ材の蒸気が、へりの合わせ面間に形成された隙間と、谷折部を境にして隙間が形成された側と反対側に形成された空間とで逃がされる。
請求項５に記載の発明では、各へりの板厚よりも深い溶け込みの溶接ビードが得られ、へり継手の溶接強度が確保される。
請求項６に記載の発明では、相互に接合される２つの被接合部材の各へりを双方のへりが重ね合わされた時に谷折状になるように折り曲げると共に各へりの合わせ面の角部を塑性変形させて該合わせ面に対して斜めに成形させ、各へりの外側を谷折部近傍で押圧して双方のへりを重ね合わせることにより該重ね合わされたへりの端面間に開先を形成させ、該開先にレーザ光を照射させてへりの合わせ面間がレーザ溶接される。
請求項７に記載の発明では、各へりの合わせ面の角部を塑性変形させて該合わせ面に対して斜めに形成する工程と、各へりを重ね合わせて形成されたへり継手をレーザ溶接する工程と、が一連の工程により行われる。
【発明の効果】
【０００７】
レーザ溶接時のレーザ光の吸収率が高められると共に溶接品質が確保される継手構造を提供することができる。また、レーザ光の吸収率が高められると共に溶接品質が確保されるへり継手の溶接方法を提供することができる。
【発明を実施するための最良の形態】
【０００８】
本発明の一実施の形態を図１〜図６に基づいて説明する。本継手構造は、相互に接合される２つの被接合部材間のへり２，３が略平行に重ね合わされて、双方のへり２，３の端面２ａ，３ａ間がレーザ溶接されるへり継手１の継手構造である。図１に示すように、本継手構造は、各へり２，３の端面２ａ，３ａと合わせ面２ｂ，３ｂとの角部２ｃ，３ｃが斜めに形成されることにより、重ね合わされたへり２，３の端面２ａ，３ａ間に溶接方向へ延びる開先４が形成される。そして、本継手構造は、開先４にレーザ光（本実施の形態ではＹＡＧレーザ）が照射されることにより、開先４に照射されたレーザ光が発散されずにへり継手１のレーザ光が照射された部分を昇温させるのに再利用されてレーザ光の吸収率が向上される構造になっている。また、本継手構造は、上記角部２ｃ，３ｃが塑性変形により形成され、該角部２ｃ，３ｃの成形時に生じたバリ５をへり２，３の合わせ面２ｂ，３ｂ間に介在させて、該合わせ面２ｂ，３ｂ間に隙間６が形成されるように構成されている。
【０００９】
これにより、本継手構造は、レーザ溶接時に蒸発したメッキ材の蒸気が合わせ面２ｂ，３ｂ間から抜け易くなり、ブローホールや合わせ面２ｂ，３ｂ間から溶融金属が飛散することによるひけの発生が防止されて溶接の品質が確保される構造になっている。ここで、図２に示すのは、各へり２，３の角部２ｃ，３ｃを塑性変形させて斜めに形成させる成形機構８と、該成形機構８により各角部２ｃ，３ｃが斜めに形成された各へり２，３を重ね合わせてへり継手１を形成させる矯正機構９と、が併設された継手矯正装置１０の概略構成を示す図である。該図２、図３及び図５に示すように、各へり２，３は、各外側面２ｄ，３ｄが上記継手矯正装置１０の成形機構８の各サポートローラ１１，１２により支持されつつ各角部２ｃ，３ｃが各押圧ローラ１３，１４で押圧されて、塑性変形により各角部２ｃ，３ｃが斜めに形成される構造になっている。
【００１０】
また、図２に示すように、上記成形機構８により各角部２ｃ，３ｃが斜めに形成された各へり２，３は、各外側面２ｄ，３ｄが一対の第１の矯正ローラ１５，１６で押圧され、さらに、図１及び図２に示すように、一対の第２の矯正ローラ１７，１８で押圧される構造になっている。これにより、本継手構造は、各へり２，３の各角部２ｃ，３ｃに形成されたバリ５のうち少なくとも一方のへり２（３）の角部２ｃ（３ｃ）に形成されたバリ５が他方のへり３（２）の合わせ面３ｂ（２ｂ）に当接されて、へり２，３の合わせ面２ｂ，３ｂ間に所定間隔の隙間６が形成される構造になっている。そして、本継手構造は、該隙間６の間隔が、上記バリ５の高さＨ（図１参照）により調節される構造になっている。なお、図４に示すように、各へり２，３は、各合わせ面２ｂ，３ｂを対向させた際に相互に谷折状になるように、各谷折部１９，２０で折り曲げられている。
【００１１】
そして、図１に示すように、本継手構造は、各谷折部１９，２０の外側部分が継手矯正装置１０の矯正機構９の一対の第２の矯正ローラ１７，１８で押圧されて双方の谷折部１９，２０の内側部分が当接され、これにより、へり２，３の端面２ａ，３ａ間に開先４が形成され、さらに、へり２，３の合わせ面２ｂ，３ｂ間に上記隙間６が形成されると共に谷折部１９，２０を境にして該隙間６の反対側に空間２１が形成される構造になっている。また、本継手構造は、重ね合わされたへり２，３の端面２ａ，３ａ間の高さが意図的にずらされており、これにより、へり２，３が重ね合わされた際に、双方のへり２，３の角部２ｃ，３ｃに形成されたバリ５が干渉されない構造になっている。なお、図２に示すように、上記継手矯正装置１０は、各へり２，３の角部２ｃ，３ｃを塑性変形させて斜めに形成する工程と、各角部２ｃ，３ｃが斜めに形成されたへり２，３を矯正して重ね合わせてへり継手１を形成し、該へり継手１の重ね合わされたへり２，３の端面２ａ，３ａ間に形成された開先４にレーザ光を照射してへり２，３の合わせ面２ｂ，３ｂ間を溶接する工程とが、一連の工程により行われる。
【００１２】
次に、本実施の形態のへり継手１の溶接方法を説明する。なお、図４に示すように、相互に接合される２つの被接合部材の各へり２，３は、双方のへり２，３を対向させた際に相互に谷折状になるように、各被接合部材のプレス成形時に各谷折部１９，２０で折り曲げられている。まず、各被接合部材が、重ね合わされるへり２，３が相互に対向されるようにして継手矯正装置１０にセットされ、所定速度でワーク搬送方向（図２における紙面視下方向）へ搬送される。そして、図２、図３及び図５に示すように、各被接合部材は、搬送される過程で、各へり２，３の各角部２ｃ，３ｃが成形機構８のサポートローラ１１，１２と押圧ローラ１３，１４により塑性変形されて斜めに形成される。ここで、図１に示す各角部２ｃ，３ｃが斜めに形成された際に形成される各バリ５の高さＨは、各押圧ローラ１３，１４の押圧力及び押圧角度により調節される。
【００１３】
さらに、図２に示すように、各角部２ｃ，３ｃが斜めに形成されたへり２，３は、谷折部１９，２０の外側部分が矯正機構９の一対の第１の矯正ローラ１５，１６により押圧されて一次矯正された後、谷折部１９，２０の外側部分が一対の第２の矯正ローラ１７，１８により押圧される。これにより、図１に示すように、へり２，３の谷折部１９，２０の内側部分が当接され、へり２，３の端面２ａ，３ａ間に開先４を有するへり継手１が形成される。そして、該へり継手１は、へり２の角部２ｃに形成されたバリ５がへり３の合わせ面３ｂに当接されてへり２，３の合わせ面２ｂ，３ｂ間に所定間隔の隙間６が形成されると共に、へり２，３の谷折部１９，２０の内側の当接された部分を境にして上記隙間６の反対側に空間２１が形成される。この図１に示される状態で、へり継手１の開先４にレーザ光（本実施の形態ではＹＡＧレーザ）が照射される。
【００１４】
そして、開先４に照射されたレーザ光は、発散されずにへり継手１のレーザ光が照射された部分を昇温させるのに再利用されるため、レーザ光の吸収率が向上し、効率的に母材（被接合部材）が溶融される。溶融された母材は溶融池を形成し、その後冷却されて、図６に示すように、該へり２，３の合わせ面２ｂ，３ｂ間に溶接ビード７が形成され、双方のへり２，３が接合される。ここで、溶接時に蒸発してへり２，３の合わせ面２ｂ，３ｂ間で発生したメッキ材の蒸気は、当該合わせ面２ｂ，３ｂ間に形成された隙間６と谷折部１９，２０を境にして該隙間６の反対側に形成された空間２１との双方から逃がされる。これにより、溶接ビード７にブローホールや合わせ面２ｂ，３ｂ間から溶融金属が飛散することによるひけが発生するのが防止されて溶接品質が確保される。また、上記溶接ビード７の溶接幅Ｗ及び溶け込み深さＤは、照射するレーザ光の出力、焦点位置及びワーク搬送速度（溶接速度）等の溶接条件により調整される。
【００１５】
また、図２に示すように、本へり継手１の溶接方法では、各へり２，３の各角部２ｃ，３ｃを塑性変形させて斜めに成形しつつ、各角部２ｃ，３ｃが斜めに形成されたへり２，３を矯正して重ね合わせてへり継手１を形成し、該へり継手１の重ね合わされたへり２，３の端面２ａ，３ａ間がレーザ溶接される。
【００１６】
この実施の形態では以下の効果を奏する。
本へり継手１の溶接方法は、相互に接合される２つの被接合部材の各へり２，３を双方のへり２，３が重ね合わされた時に谷折状になるように折り曲げておいて、各へり２，３の合わせ面２ｂ，３ｂの角部２ｃ，３ｃを塑性変形させて該合わせ面２ｂ，３ｂに対して斜めに形成する。そして、一対の矯正ローラ１７，１８により各へり２，３を谷折部１９，２０近傍で押圧し、双方のへり２，３が重ね合わされてへり継手１を形成する。該へり継手１には、重ね合わされたへり２，３の端面２ａ，３ａ間に開先４が形成されると共に、各へり２，３の角部２ｃ，３ｃが塑性変形されて形成されたバリ５が重ね合わされたへり２，３の合わせ面２ｂ，３ｂ間に介在されて該合わせ面２ｂ，３ｂ間に隙間６が形成される。この状態で、該へり継手１の重ね合わされたへり２，３の端面２ａ，３ａ間に形成された開先４にレーザ光を照射して該重ね合わされたへり２，３の合わせ面２ｂ，３ｂ間をレーザ溶接する。
従って、開先４に照射されたレーザ光が発散されずにへり継手１のレーザ光が照射された部分を昇温させるのに再利用されるため、レーザ光の吸収率が向上する。これにより、開先４が形成されていないへり継手１のへり２，３の端面２ａ，３ａ間にレーザ光が照射される場合と比較して、レーザ出力を低く設定してレーザ溶接を省電力化することが可能になる。言い換えれば、より小さい能力のレーザ発振器を選択して設備コストを削減することができる。さらに、レーザ出力が同一である場合、レーザ光の吸収率が高いことからへり継手１のレーザ光が照射された部分の昇温速度が高いので、溶接速度を高めて生産性を向上させることができる。
また、各へり２，３の角部２ｃ，３ｃが各押圧ローラ１３，１４により塑性変形されてへり継手１の重ね合わされたへり２，３の端面２ａ，３ａ間に開先４が形成されるので、各へり２，３の角部２ｃ，３ｃの成形速度をへり継手１の溶接速度に合わせることが可能になる。これにより、各へり２，３の角部２ｃ，３ｃを成形しつつ該へり２，３を重ね合わせてレーザ溶接することが可能になり、工程が合理化されて生産性を大幅に向上させることができる。さらに、各へり２，３の角部２ｃ，３ｃが塑性変形により形成されるので、開先４の表面（斜面）の表面粗さが大きくなり、レーザ光の吸収率が向上する。これにより、溶融する母材（被接合部材）の体積が増加して、へり２，３の合わせ面２ｂ，３ｂ間に形成された隙間６を埋めるための溶融池を効率的に生成させることができる。また、レーザ光が開先４に照射されるので、レーザ光照射の位置精度に余裕を持たせることができる。そして、各へり２，３の角部２ｃ，３ｃを切削して斜めに形成する場合と比較して、加工が容易である。
また、へり２，３の合わせ面２ｂ，３ｂ間に形成された隙間６により、溶け込み深さがへり２，３の板厚よりも深い溶接ビード７が得られて、溶接品質（強度）を確保することができる。従って、従来、レーザ溶接で十分な溶接強度を得るのが困難であった比較的板厚が厚い（板厚１．５〜２．０ｍｍ程度）へり２，３間のへり継手１の溶接においても、十分な溶接強度を得ることが可能になる。さらに、溶接時に合わせ面２ｂ，３ｂ間で蒸発したメッキ材の蒸気が該隙間６により逃がされる。これにより、ブローホールや合わせ面２ｂ，３ｂ間から溶融金属が飛散することによるひけの発生が防止され、溶接品質を確保することができる。上記隙間６に加えて、へり２，３間の谷折部１９，２０を境にして該隙間６の反対側に形成された空間２１からも、溶接時に合わせ面２ｂ，３ｂ間で蒸発したメッキ材の蒸気が逃がされる。さらに、バリ５は各へり２，３の角部２ｃ，３ｃが塑性変形により成形された際の副産物であるので、隙間６を形成するための突起を各へり２，３の合わせ面２ｂ，３ｂにプレス成形させたり、該合わせ面２ｂ，３ｂ間に粉体等を挿入させる必要がなく、生産効率を向上させることができる。
また、各へり２，３の谷折部１９，２０が押圧されてへり継手１が形成されるので、へり２，３の合わせ面２ｂ，３ｂ間の面当りが良好になり、該合わせ面２ｂ，３ｂ間に均一な溶接ビードが形成されて溶接品質を確保することができる。さらに、各へり２，３が谷折状に折り曲げられたことで、矯正ローラ１７，１８で押圧させる位置が谷折部１９，２０から離れた位置であってもへり２，３の合わせ面２ｂ，３ｂ間の面当りが良好になるので、矯正ローラ１７，１８の配置又はへり２，３の形状に自由度を持たせることが可能になる。
【００１７】
なお、実施の形態は上記に限定されるものではなく、例えば次のように構成してもよい。
レーザ溶接にＹＡＧレーザが使用されたが、CO2レーザ等であってもよい。
一対の矯正ローラ１７，１８により谷折部１９，２０の外側部分を押圧させて当該谷折部１９，２０の内側部分を当接させたが、必要に応じて、該谷折部１９，２０間に隙間を形成させてもよい。
【図面の簡単な説明】
【００１８】
【図１】本実施の形態の説明図で、へり継手のへりの端面間に形成された開先にレーザ光が照射された状態を示す図である。
【図２】本実施の形態の説明図で、特に、継手矯正装置における工程（各被接合部材のへりの流れ）を示す図である。
【図３】本実施の形態の説明図で、特に、成形機構の概略構造を示す正面図である。
【図４】本実施の形態の説明図で、各へりが谷折状に折り曲げられた状態を示す図である。
【図５】本実施の形態の説明図で、各へりの角部がローラにより塑性変形されて斜めに成形される状態を示す図である。
【図６】本実施の形態の説明図で、へり継手のへりの合わせ面間に形成された溶接ビードを示す図である。
【符号の説明】
【００１９】
１  へり継手、２，３  へり、２ａ，３ａ  端面、２ｂ，３ｂ  合わせ面、２ｃ，３ｃ角部、４  開先、５  バリ、６  隙間、７  溶接ビード、１９，２０  谷折部、２１  空間
【図１】
2005052868.tif 000003
【図２】
2005052868.tif 000004
【図３】
2005052868.tif 000005
【図４】
2005052868.tif 000006
【図５】
2005052868.tif 000007
【図６】
2005052868.tif 000008